СПОСОБ МОДИФИЦИРОВАНИЯ И УСТРОЙСТВО

1. Способ модифицирования литейного чугунного сплава, который включает в себя создание плазменной дуги между поверхностью указанного сплава и катодом плазменной горелки прямого действия, установленной в литейном распределителе, находящемся перед линией литейных форм, причем указанная плазменная горелка прямого действия содержит анод, частично погруженный в упомянутый литейный чугунный сплав, и катод, находящийся на сплаве, причем анод, или катод, или они оба содержат графит, который предоставляет затравку кристаллизации для упомянутого сплава.
2. Способ по п.1, в котором катод состоит из графита.
3. Способ по п.1, в котором анод состоит из графита.
4. Способ по п.1, в котором и катод, и анод состоят из графита.
5. Способ по любому из пп.1-4, в котором графит является синтетическим кристаллическим графитом.
6. Способ по любому из пп.1-4, в котором затравка кристаллизации отрывается от катода поступает в упомянутый литейный чугунный сплав путем увлечения плазменным газом, создаваемым плазменной дугой, причем часть катода, находящаяся в контакте с плазменным газом, содержит синтетический кристаллический графит.
7. Способ по любому из пп.1-4, в котором затравка кристаллизации отрывается от анода поступает в чугунный сплав при контакте анода с упомянутым сплавом, причем часть анода, находящаяся в контакте с упомянутым сплавом, содержит синтетический кристаллический графит.
8. Способ по п.4, в котором анод и катод установлены так, что излучение плазменной дуги, создаваемое на катоде, действует на непогруженную часть анода для нагрева анода.
9. Модифицирующее устройство для модифицирования литейного чугунного сплава, содержащее (i) плазменную горелку прямого действия и (ii) литейный распределитель, находящийся перед линией форм, причем указанная плазменная горелка установлена в указанном литейном распределителе, причем упомянутая плазменная горелка содержит анод, частично погруженный в чугунный сплав, содержащийся в литейном распределителе, и катод, находящийся на поверхности упомянутого сплава для создания плазменной дуги между катодом и поверхностью упомянутого сплава, причем анод, или катод, или они оба содержат графит.
10. Устройство по п.9, в котором графит является синтетическим кристаллическим графитом.
11. Устройство по п.9, дополнительно содержащее средства регулирования площади поверхности анода, которая погружена в упомянутый сплав.
12. Устройство по любому из пп.9-11, в котором литейный распределитель имеет конфигурацию, выбранную из: 1) литника или выпускного желоба разливочной печи; 2) желоба; 3) опрокидывающегося разливочного ковша и 4) ковша с передачей в промежуточный ковш.
13. Устройство по п.12, в котором анод и катод установлены в литейном распределителе, находящемся на оси направления циркуляции и выдачи к литейной форме расплавленного железного сплава.
14. Устройство по п.13, в котором анод, или катод, или оба установлены внутри закрытой камеры в инертной атмосфере.
15. Устройство по любому из пп.9-11, дополнительно содержащее средства регулирования мощности плазменной дуги.
16. Устройство по любому из пп.9-11, в котором плазменная горелка является нагревательным средством, выполненным для повышения температуры чугунного сплава для подгонки ее к заданному значению температуры разливки, с допуском меньше ±5°С.